(57)【要約】【課題】バイポーラ接合トランジスタ（ＢＪＴ）を提供すること。【解決手段】各ＢＪＴのコレクタ領域は、半導体基板表面内に配置され、第１のシャロー・トレンチ・アイソレーション（ＳＴＩ）領域に隣接している。第２のＳＴＩ領域が形成され、この第２のＳＴＩ領域は、第１のＳＴＩ領域とコレクタ領域との間に延在し、約９０°以下のアンダーカット角度で活性ベース領域の一部をアンダーカットする。例えば、第２のＳＴＩ領域は、約９０°未満のアンダーカット角度のほぼ三角形の断面を有していても、約９０°のアンダーカット角度のほぼ長方形の断面を有していてもよい。このような第２のＳＴＩ領域は、コレクタ領域の上側表面内に形成される多孔質表面部を使用して製作することができる。【選択図】図２
2007158333.tif 000002
【特許請求の範囲】
【請求項１】
半導体基板表面内に配置され、第１のシャロー・トレンチ・アイソレーション（ＳＴＩ）領域に隣接するコレクタ領域と、
前記コレクタ領域上に配置され、上側表面および下側表面を有する活性ベース領域と、
前記活性ベース領域上に配置された外因性ベース領域と、
少なくとも一部分が、前記外因性ベース領域を貫いて延在し、前記活性ベース領域の前記上側表面に接触するエミッタ領域と、
前記第１のＳＴＩ領域と前記コレクタ領域との間に延在し、約９０°以下のアンダーカット角度で前記活性ベース領域の一部をアンダーカットする第２のＳＴＩ領域とを含む、バイポーラ接合トランジスタ。
【請求項２】
前記アンダーカット角度が約９０°である、請求項１に記載のバイポーラ接合トランジスタ。
【請求項３】
前記アンダーカット角度が約９０°未満である、請求項１に記載のバイポーラ接合トランジスタ。
【請求項４】
前記アンダーカット角度が約５４．７°以下である、請求項１に記載のバイポーラ接合トランジスタ。
【請求項５】
前記活性ベース領域がＳｉＧｅ含有層を含む、請求項１に記載のバイポーラ接合トランジスタ。
【請求項６】
前記エミッタが、前記外因性ベース領域上に配置されるショルダ部と、前記外因性ベース領域を貫いて延在し、前記活性ベース領域の前記上側表面に接触する脚部とを含むＴ字形エミッタである、請求項１に記載のバイポーラ接合トランジスタ。
【請求項７】
前記第１および第２のＳＴＩ領域が同じ絶縁材料を含む、請求項１に記載のバイポーラ接合トランジスタ。
【請求項８】
前記第１および第２のＳＴＩ領域が異なる絶縁材料を含む、請求項１に記載のバイポーラ接合トランジスタ。
【請求項９】
前記第２のＳＴＩ領域が、酸化シリコン、部分的な酸化シリコン、窒化シリコン、および酸窒化シリコンからなる群から選択される絶縁材料を含む、請求項１に記載のバイポーラ接合トランジスタ。
【請求項１０】
前記第２のＳＴＩ領域が、約９０°未満のアンダーカット角度で実質的に三角形の断面を有する、請求項１に記載のバイポーラ接合トランジスタ。
【請求項１１】
前記第２のＳＴＩ領域が、約９０°のアンダーカット角度で実質的に長方形の断面を有する、請求項１に記載のバイポーラ接合トランジスタ。
【請求項１２】
第１のシャロー・トレンチ・アイソレーション（ＳＴＩ）領域に隣接するコレクタ領域を含む半導体基板表面を形成するステップと、
前記コレクタ領域の上側表面を選択的に多孔質化して、多孔質表面部に隣接する無孔表面部を形成するステップと、
前記コレクタ領域の前記無孔表面部および多孔質表面部双方の上に活性ベース領域を形成するステップと、
前記活性ベース領域および前記コレクタ領域の縁部を選択的にエッチングして、前記第１のＳＴＩ領域と前記コレクタ領域との間に切り欠き領域を形成するステップであって、前記コレクタ領域の前記多孔質表面部の側壁が露出される、ステップと、
前記切り欠き領域から前記コレクタ領域を異方性エッチングして、前記多孔質表面部とその下の前記コレクタ領域の一部とを除去することによって、実質的に三角形の断面を有し、約９０°未満のアンダーカット角度で前記活性ベース領域の一部をアンダーカットする空洞を形成するステップと、
前記空洞を絶縁材料で充填して、前記第１のＳＴＩ領域と前記コレクタ領域との間に延在する第２のＳＴＩ領域を形成するステップであって、前記第２のＳＴＩ領域が、実質的に三角形の断面を有し、約９０°未満のアンダーカット角度で前記活性ベース領域の一部をアンダーカットする、ステップとを少なくとも含む、請求項１０に記載のバイポーラ接合トランジスタの形成方法。
【請求項１３】
前記コレクタ領域の上側表面を選択的にドーピングして、ドーピングされていない表面領域に隣接するドーピングされた表面領域を形成するステップと、
前記ドーピングされた表面領域を化学的または電気化学的にエッチングして、多孔質表面部を形成するステップであって、前記ドーピングされていない表面領域が、前記多孔質表面部に隣接する無孔表面部を形成する、ステップとを含み、
前記コレクタ領域の前記上側表面を選択的に多孔質化する、請求項１２に記載の方法。
【請求項１４】
前記コレクタ領域がシリコンを含み、前記異方性エッチングが、シリコンの（１１１）方位よりもシリコンの（１００）および（１１０）方位に沿って選択的に前記シリコンをエッチングする水酸化物ベースの湿式エッチング・プロセスを使用して実行される、請求項１２に記載の方法。
【請求項１５】
前記第１のＳＴＩ領域、前記第２のＳＴＩ領域、および前記活性ベース領域を平坦化し、前記各領域の上側表面を実質的に同一平面とする、ステップをさらに含む、請求項１２に記載の方法。
【請求項１６】
第１のシャロー・トレンチ・アイソレーション（ＳＴＩ）領域に隣接するコレクタ領域を含む半導体基板表面を形成するステップと、
前記コレクタ領域の上側表面を選択的に多孔質化して、多孔質表面部に隣接する無孔表面部を形成するステップと、
前記コレクタ領域の前記無孔表面部および多孔質表面部双方の上に活性ベース領域を形成するステップと、
前記活性ベース領域および前記コレクタ領域の縁部を選択的にエッチングして、前記第１のＳＴＩ領域と前記コレクタ領域との間に切り欠き領域を形成し、前記コレクタ領域の前記多孔質表面部の側壁を露出する、ステップと、
酸化または窒化あるいはそれら両方によって前記コレクタ領域の前記多孔質表面部を処理して、実質的に長方形の断面を有し、約９０°のアンダーカット角度で前記活性ベース領域の一部をアンダーカットする第２のＳＴＩ領域を形成するステップと、
前記切り欠き領域を絶縁材料で充填し、それにより、前記第１のＳＴＩ領域と前記第２のＳＴＩ領域とを接続するステップとを少なくとも含む、バイポーラ接合トランジスタの形成方法。
【請求項１７】
前記コレクタ領域の上側表面を選択的にドーピングして、ドーピングされていない表面領域を取り囲むドーピングされた表面領域を形成するステップと、
前記ドーピングされた表面領域を化学的または電気化学的にエッチングして、多孔質表面部を形成するステップであって、前記ドーピングされていない表面領域が、前記多孔質表面部に隣接する無孔表面部を形成する、ステップとを含み、
前記コレクタ領域の前記上側表面を選択的に多孔質化する、請求項１６に記載の方法。
【請求項１８】
前記コレクタ領域の前記多孔質表面部が酸化によって処理され、そのようにして形成された前記第２のＳＴＩ領域が、酸化物または部分的な酸化物を含む、請求項１６に記載の方法。
【請求項１９】
前記コレクタ領域の前記多孔質表面部が窒化によって処理され、そのようにして形成された前記第２のＳＴＩ領域が窒化物を含む、請求項１６に記載の方法。
【請求項２０】
前記コレクタ領域の前記多孔質表面部が酸化および窒化によって処理され、そのようにして形成された前記第２のＳＴＩ領域が酸窒化物を含む、請求項１６に記載の方法。
【発明の詳細な説明】
【技術分野】
【０００１】
本発明は、バイポーラ接合トランジスタ（ＢＪＴ）に関する。より詳細には、本発明は、９０°以下のアンダーカット角度でＢＪＴの活性ベース領域をアンダーカットする第２のシャロー・トレンチ・アイソレーション（ＳＴＩ）領域を有するＢＪＴ、およびその形成方法に関する。
【背景技術】
【０００２】
図１は、従来のバイポーラ接合トランジスタ（ＢＪＴ）を示しており、従来のバイポーラ接合トランジスタは、通常、エミッタ、コレクタ、活性ベース、および外因性ベースを含む。コレクタは、一対のシャロー・トレンチ・アイソレーション（ＳＴＩ）領域間の半導体基板の表面内に形成され、この一対のシャロー・トレンチ・アイソレーションが、基板表面内に配置された他のデバイス構造からＢＪＴのコレクタを電気的に絶縁する。一般にシリコンおよびシリコンゲルマニウムから形成される活性ベースは、コレクタよりも上であるがエミッタよりは下に配置され、コレクタおよびエミッタ双方と機械的および電気的に接触している。エミッタに隣接する外因性ベースは、活性ベースの一部とＳＴＩ領域の一部の上に配置される。エミッタは、通常、Ｔ字形エミッタである。このようなＴ字形エミッタのショルダ部分は、外因性ベース領域上に配置され、その脚部は、外因性ベースを貫いて延在し、活性ベースの上側表面と接触している。エミッタおよび外因性ベースは、絶縁体層（ＩＳ）および側壁スペーサ（ＳＰ）によって、互いに電気的に絶縁される。
【０００３】
このような従来のＢＪＴのベース−コレクタ・キャパシタンスは、図１に示すように、（１）活性ベースと（エミッタ開口部によって画定される）活性領域真性のコレクタとの間のキャパシタンス、（２）活性ベースおよび外因性ベースと活性領域の外側で両ＳＴＩ領域間にあるコレクタとの間のキャパシタンス、および（３）外因性ベースと両ＳＴＩ領域間のコレクタとの間のキャパシタンスの合計である。
【０００４】
ベース−コレクタ・キャパシタンスは、ＢＪＴデバイスの動作速度に関する最も代表的な尺度であるＢＪＴデバイスのカットオフ周波数（ｆＴ）および最大発振周波数（ｆｍａｘ）に重大な影響を有する。したがって、ベース−コレクタ・キャパシタンスの最小化によって、ＢＪＴデバイスの動作速度を効果的に改善することができる。
【０００５】
活性／外因性ベースと活性領域の外側のコレクタとの間のキャパシタンスであり、一般に寄生キャパシタンスと呼ばれるベース−コレクタ・キャパシタンスの外因性成分は、総ベース−コントローラ・キャパシタンス（base-to-controller capacitance）の半分よりも多くを含む。したがって、寄生キャパシタンスの減少は、ｆＴおよびｆｍａｘの大幅な改善につながり、ＢＪＴデバイスの動作速度を効果的に向上させる。
【０００６】
ＢＪＴデバイスの寄生キャパシタンスは、活性／外因性ベースと活性領域の外側のコレクタとの重なり合いによって生じるため、寄生キャパシタンスを減少させるために考えられる一手法は、そのようなベース−コレクタの重なり合いを減少させることである。しかし、ベース−コレクタの重なり合いの最小化は、（１）活性／外因性ベースを製作するために一般的に使用されるリソグラフィ・プロセスが、オーバレイおよび位置合わせの許容範囲によって制限され、（２）外因性重なり領域を減少させることによって、ＢＪＴの性能に影響を及ぼす別の鍵となる要因であるベース抵抗がそれに付随して増大するという２つの理由により困難である。
【発明の開示】
【発明が解決しようとする課題】
【０００７】
したがって、ベース抵抗を付随して減少させることなしに、寄生キャパシタンスが減少したことを特徴とする改良型のＢＪＴ構造が必要である。また、コストを削減して高い精度でそのような改良型のＢＪＴ構造を製作する方法も必要である。
【課題を解決するための手段】
【０００８】
一態様において、本発明は、
半導体基板表面内に配置され、第１のシャロー・トレンチ・アイソレーション（ＳＴＩ）領域に隣接するコレクタ領域と、
コレクタ領域上に配置され、上側表面および下側表面を有する活性ベース領域と、
活性ベース領域上およびＳＴＩ領域上に配置された外因性ベース領域と、
少なくとも一部分が、外因性ベース領域を貫いて延在し、活性ベース領域の上側表面に接触するエミッタ領域と、
第１のＳＴＩ領域からコレクタ領域内へと延在し、約９０°以下のアンダーカット角度で活性ベース領域の一部をアンダーカットする第２のＳＴＩ領域とを含む、バイポーラ接合トランジスタ（ＢＪＴ）に関する。
【０００９】
本明細書で使用する「アンダーカット角度」という語句は、第２のＳＴＩ領域の２つの交差表面によって画定される角度を指すものである。具体的には、交差表面の第１の表面は、活性ベース領域の下側表面と直接接触し、交差表面の第２の表面は、コレクタ領域と直接接触している。アンダーカット角度は、活性ベース領域の下側表面と、第２のＳＴＩ領域と直接接触しているコレクタ領域の側壁表面とによっても画定される点に留意されたい。
【００１０】
本発明の特定の一実施形態では、アンダーカット角度は約９０°である。第２のＳＴＩ領域は、必須ではないが、実質的に長方形の断面を有することが好ましい。
【００１１】
本発明の代替実施形態では、アンダーカット角度は９０°未満であり、好ましくは約５４．７°以下である。第２のＳＴＩ領域は、必須ではないが、実質的に三角形の断面を有することが好ましい。
【００１２】
本明細書で使用する「実質的に長方形」または「実質的に三角形」という用語は、全体的に長方形または三角形に類似する形状を指すものであるが、このような形状は、完全な長方形または三角形の定義から逸脱する領域または部分も含むことができる。
【００１３】
本発明の別の態様は、９０°未満のアンダーカット角度の実質的に三角形の断面を有する第２のＳＴＩ領域を含む前述のＢＪＴの形成方法に関する。この方法は、少なくとも
第１のシャロー・トレンチ・アイソレーション（ＳＴＩ）領域に隣接するコレクタ領域を含む半導体基板表面を形成するステップと、
コレクタ領域の上側表面を選択的に多孔質化（porousify）して、多孔質表面部に隣接する無孔表面部を形成するステップと、
コレクタ領域の無孔表面部および多孔質表面部双方の上に活性ベース領域を形成するステップと、
活性ベース領域およびコレクタ領域の縁部を選択的にエッチングして、第１のＳＴＩ領域とコレクタ領域との間に切り欠き領域（notched region）を形成するステップであって、コレクタ領域の多孔質表面部の側壁が露出される、ステップと、
切り欠き領域からコレクタ領域を異方性エッチングして、多孔質表面部とその下のコレクタ領域の一部とを除去し、それにより、実質的に三角形の断面を有し、約９０°未満のアンダーカット角度で活性ベース領域の一部をアンダーカットする空洞を形成するステップと、
空洞を少なくとも部分的に絶縁材料で充填して、第１のＳＴＩ領域からコレクタ領域内へと延在する第２のＳＴＩ領域を形成するステップであって、第２のＳＴＩ領域が、実質的に三角形の断面を有し、約９０°未満のアンダーカット角度で活性ベース領域の一部をアンダーカットする、ステップとを含む。
【００１４】
コレクタ領域の上側表面は、必須ではないが、
コレクタ領域の上側表面を選択的にドーピングして、ドーピングされていない表面領域に隣接するドーピングされた表面領域を形成するステップと、
ドーピングされた表面領域を化学的または電気化学的にエッチングして、多孔質表面部を形成するステップであって、ドーピングされていない表面領域が、多孔質表面部に隣接する無孔表面部を形成する、ステップとによって選択的に多孔質化されることが好ましい。
【００１５】
コレクタ領域がシリコンを含む場合、異方性エッチングは、シリコンの（１１１）方位よりもシリコンの（１００）および（１１０）方位に沿って選択的にシリコンをエッチングする水酸化物ベースの湿式エッチング・プロセスを使用して実行されることが好ましい。
【００１６】
本発明のさらに別の態様は、約９０°のアンダーカット角度の実質的に長方形の断面を有する第２のＳＴＩ領域を含む前述のＢＪＴの形成方法に関する。この方法は、少なくとも
第１のシャロー・トレンチ・アイソレーション（ＳＴＩ）領域に隣接するコレクタ領域を含む半導体基板表面を形成するステップと、
コレクタ領域の上側表面を選択的に多孔質化して、多孔質表面部に隣接する無孔表面部を形成するステップと、
コレクタ領域の無孔表面部および多孔質表面部双方の上に活性ベース領域を形成するステップと、
活性ベース領域およびコレクタ領域の縁部を選択的にエッチングして、第１のＳＴＩ領域とコレクタ領域との間に切り欠き領域を形成するステップであって、コレクタ領域の多孔質表面部の側壁が露出される、ステップと、
酸化または窒化あるいはそれら両方によってコレクタ領域の多孔質表面部を処理して、実質的に長方形の断面を有し、約９０°のアンダーカット角度で活性ベース領域の一部をアンダーカットする第２のＳＴＩ領域を形成するステップと、
切り欠き領域を少なくとも部分的に絶縁材料で充填し、それにより、第１のＳＴＩ領域と第２のＳＴＩ領域とを接続するステップとを含む。
【００１７】
好ましくは、コレクタ領域の多孔質表面部は酸化によって処理され、その結果、形成される第２のＳＴＩ領域は酸化物または部分的な酸化物を含む。あるいは、コレクタ領域の多孔質表面部は窒化によって処理され、その結果、形成される第２のＳＴＩ領域は窒化物を含む。さらに、コレクタ領域の多孔質表面部が、酸化および窒化によって処理されて、酸窒化物を含む第２のＳＴＩ領域を形成することもできる。
【００１８】
本発明のその他の態様、特徴、および効果は、以下の開示および添付の特許請求の範囲からより完全に明らかとなるであろう。
【発明を実施するための最良の形態】
【００１９】
以下の説明では、本発明の完全な理解を提供するために、特定の構造、構成要素、材料、寸法、処理ステップ、および技法などの多数の具体的詳細が記載されている。しかし、これらの具体的詳細なしでも本発明を実施できることが当業者には理解されよう。その他の場合には、本発明を不明瞭にすることを回避するために、周知の構造または処理ステップについては詳述していない。
【００２０】
層、領域、または基板としてのある要素が、別の要素「上（ｏｎ）」にある、またはそれを「覆って（ｏｖｅｒ）」いると述べられている場合には、それが直接別の要素の上にある、またはそれを直接覆っていてもよく、あるいは介在要素があってもよいことが理解されるであろう。それに対して、ある要素が別の要素の「直接上にある」、またはそれを「直接覆っている」と述べられている場合には、介在要素はない。また、ある要素が別の要素に「接続される（ｃｏｎｎｅｃｔｅｄ）」、またはそれに「結合される（ｃｏｕｐｌｅｄ）」と述べられている場合には、それが別の要素に直接接続される、またはそれに直接結合されてもよく、あるいは介在要素があってもよいことも理解されるであろう。それに対して、ある要素が別の要素に「直接接続される」、またはそれに「直接結合される」と述べられている場合には、介在要素はない。
【００２１】
本発明は、活性／外因性ベースと、ＢＪＴデバイスの活性領域の向こう側にあるコレクタとの間の寄生キャパシタンスを最小化するためのＳＴＩ拡張領域を含む改良型のＢＪＴ構造を提供する。このようなＳＴＩ拡張領域は、従来のＳＴＩ領域とコレクタ領域との間に延在し、９０°以下のアンダーカット角度で活性ベース領域の一部をアンダーカットする。以下で第１のＳＴＩ領域と呼ぶ従来のＳＴＩ領域と区別して、ＳＴＩ拡張領域のことを、以下では第２のＳＴＩ領域と呼ぶ。
【００２２】
次に、添付の図２および図３を参照することにより、前述の本発明の第２のＳＴＩ領域を有する例示のＢＪＴをさらに詳細に説明する。一定の倍率では描画されていないこれらの図面では、同様の要素または対応する要素あるいはそれら両方は、同様の参照符号で記述されていることに留意されたい。
【００２３】
図２は、本発明の一実施形態によって構成される例示のＢＪＴ１０の部分断面図を示している。具体的には、ＢＪＴ１０は半導体基板１１上に製作される。ＢＪＴ１０のコレクタ領域１２は、半導体基板１１の上側表面内にあり、第１のＳＴＩ領域１４に隣接している。ＢＪＴ１０の活性ベース領域２０は、コレクタ領域１２上に形成され、ＢＪＴ１０の外因性ベース領域２４は、活性ベース領域２０の外側部分上に形成される。Ｔ字形エミッタの脚部３０（図２では一部しか見えない）は、外因性ベース領域２４を貫いて延在し、活性ベース領域２０の上側表面と直接接触している。絶縁体層２６および側壁スペーサ２８、２９は、Ｔ字形エミッタ３０から外因性ベース領域２４を電気的に絶縁するように機能する。
【００２４】
さらに図２は、第１のＳＴＩ領域１４とコレクタ領域１２との間に延在する第２のＳＴＩ領域１５も示している。第２のＳＴＩ領域１５は、９０°未満のアンダーカット角度（ａ）で活性ベース領域の外側部分をアンダーカットしており、活性ベース領域２０の下側表面と直接接触する第１の表面１５Ａと、コレクタ領域１２と直接接触している第２の表面１５Ｂとによって画定されている。
【００２５】
図２に示すような第２のＳＴＩ領域の前述の構成は、ＢＪＴデバイス１０の抵抗を大幅に増大させることなく、活性／外因性ベース２０、２４と、（エミッタ開口部によって画定される）活性領域外側のコレクタ領域１２との間の寄生キャパシタンスを効果的に減少させるように機能する。
【００２６】
図３は、本発明の別の実施形態によって構成される別の例示のＢＪＴ１０’の部分断面図を示している。具体的には、ＢＪＴ１０’は、ＢＪＴ１０’の第２のＳＴＩ領域１５’が約９０°のアンダーカット角度（ａ’）で活性ベース領域の外側部分をアンダーカットしている以外は、図２のＢＪＴ１０と実質的に同じ構成要素を含み、第２のＳＴＩ領域１５’は、活性ベース領域２０の下側表面と直接接触する第１の表面１５Ａ’と、コレクタ領域１２と直接接触している第２の表面１５Ｂ’とによって画定されている。したがって、第２のＳＴＩ領域１５’は、実質的に長方形の断面形状を有する。
【００２７】
図３で示すような第２のＳＴＩ領域の前述の構成も、ＢＪＴデバイス１０’のベース抵抗を大幅に増大させることなく、活性／外因性ベース２０、２４と、活性領域外側のコレクタ領域１２との間の寄生キャパシタンスを減少させることができる。
【００２８】
前述のような本発明のＢＪＴデバイスを製作するために、所望のアンダーカット角度で第２のＳＴＩ領域を正確に画定することができる方法を提供することが重要である。
【００２９】
第２のＳＴＩ領域を形成するために考えられる一方法は、所望のアンダーカット角度で活性ベース領域をアンダーカットする空洞を形成するために、水酸化物ベースの湿式エッチング・プロセスを使用することにより、（一般に単結晶シリコンまたはシリコンゲルマニウムで形成される）活性ベース領域全体に亘る（一般に単結晶シリコンで形成される）コレクタ領域を選択的にエッチングし、その後でその空洞を絶縁材料で充填し、それによって第２のＳＴＩ領域を形成するといったものである。水酸化物ベースの湿式エッチング・プロセスは、エッチング剤として、シリコンゲルマニウム上のシリコンに高いエッチング選択性を有し、したがって、活性ベース領域に損傷を与えることなくコレクタ領域を選択的にエッチングするために使用することができる水酸化アンモニウム（ＮＨ４ＯＨ）を使用する。
【００３０】
しかし、水酸化物ベースの湿式エッチング・プロセスは異方性のプロセスであり、そのエッチング速度はシリコンの特定の結晶方位によって大きく影響される。例えば、シリコンの（１００）および（１１０）方位に沿ったエッチング速度は、シリコンの（１１１）方位に沿ったエッチング速度よりもはるかに高い。水酸化物ベースの湿式エッチング・プロセスが、一般に水平および垂直に整列された（１００）および（１１０）表面と斜めに整列された（１１１）表面とを有する単結晶シリコンを含むコレクタ領域をエッチングするために使用される場合には、エッチングは、水平および垂直方向には非常に急速に進行するが、斜め方向には比較的ゆっくりと進行する。その結果、一般にダイヤモンド形の断面を有する空洞がコレクタ領域に形成され、それは９０°よりもはるかに大きい鈍いアンダーカット角度で活性ベース領域をアンダーカットする。
【００３１】
図４は、前述のように水酸化物ベースの異方性エッチング・プロセスによって形成されたダイヤモンド形空洞４５の断面写真を示している。空洞４５は、第１のＳＴＩ領域４４に隣接するＳｉコレクタ領域４２内に配置され、これから形成されるＢＪＴデバイスのＳｉＧｅ活性ベース領域５０をアンダーカットしている。
【００３２】
このようなダイヤモンド形空洞内に形成される第２のＳＴＩ領域は、コレクタ−ベース・キャパシタンスはわずかに減少させるだけであるが、ベース抵抗を大幅に増大させ、形成されるＢＪＴのデバイス性能に対して有害な影響を有する。さらに、ダイヤモンド形空洞の幅および深さは、シリコンの（１００）および（１１０）方位に沿ったエッチング速度によって決まる。したがって、それらは互いに密接に相関し、望むように個別に調整することができない。ＳｉＧｅまたはシリコンの活性ベース領域５０の下をさらにアンダーカットするためには、エッチングは水平および垂直方向共にさらに進行せねばならず、これは第２のＳＴＩ領域の最適なスケーリングに課題をもたらす。
【００３３】
本発明は、所望のアンダーカット角度で第２のＳＴＩ領域を正確に画定するために、多孔性シリコン構造を使用することによって前述の課題を解決する。具体的には、個別に画定された幅および深さを有する多孔性シリコン構造が、これから形成されるＢＪＴデバイスの活性領域の外側で、そのＢＪＴデバイスのコレクタ領域内に形成される。次いで、活性ベース領域がコレクタ領域上に形成され、活性ベース領域の一部が多孔性シリコン構造を覆う。その後、多孔性シリコン構造は、エッチング除去されるか、酸化／窒化によって転化されて所望の第２のＳＴＩ領域を形成する。多孔性シリコン構造の形状は、その形状に応じて正確に、前述のようにして形成される第２のＳＴＩ領域の形状およびアンダーカット角度を決める。
【００３４】
図５〜図１３は、図２に示した第２のＳＴＩ領域のような、本発明の一実施形態による例示の第２のＳＴＩ領域を形成するための処理ステップを示している。
【００３５】
まず図５を参照すると、図５は、半導体基板１０１を示しており、半導体基板１０１は、その上側表面内に第１のＳＴＩ領域１０４に隣接したコレクタ領域１０２を含む。半導体基板１０１は、Ｓｉ、ＳｉＣ、ＳｉＧｅ、ＳｉＧｅＣ、Ｇｅ合金、ＧａＡｓ、ＩｎＡｓ、ＩｎＰ、およびその他のＩＩＩ−Ｖ族またはＩＩ−ＶＩ族化合物半導体を含むがこれらには限定されない、任意の半導体材料を含むことができる。また、半導体基板１０１は、有機半導体構造、Ｓｉ／ＳｉＧｅ、シリコン・オン・インシュレータ（silicon-on-insulator）構造、またはＳｉＧｅオン・インシュレータ（SiGe-on-insulator）構造などの層状半導体構造（layeredsemiconductor structure）を含んでもよい。本発明の好ましい一実施形態では、半導体基板１０１は、Ｓｉ含有半導体材料、すなわちシリコンを含む半導体材料を含む。より好ましくは、コレクタ領域１０２が配置された半導体１０１の上側表面は、単結晶シリコンを含む。半導体基板１０１はドーピングされていても、ドーピングされていなくてもよく、またはその中にドーピングした領域とドーピングしていない領域（図示せず）を含んでいてもよい。
【００３６】
半導体基板１０１内に形成される他のデバイス構造からコレクタ領域１０２を絶縁するために、第１のＳＴＩ領域１０４が半導体基板１０１の上側表面内に形成される。第１のＳＴＩ領域１０４は、酸化物、窒化物、および酸窒化物を含むがこれらには限定されない、任意の適切な（複数の）絶縁材料を含むことができ、当業者には周知の従来のトレンチ・アイソレーション・プロセスを利用して、容易に形成することができる。第１のＳＴＩ領域１０４を形成する際には、例えば、トレンチのリソグラフィ、エッチング、およびトレンチ誘電体での充填を使用することができる。必要に応じて、トレンチの充填の前にライナをトレンチ内に形成してもよく、トレンチの充填の後に緻密化（densification）ステップを実行してもよく、またさらには、トレンチの充填の後に平坦化工程が続いてもよい。
【００３７】
次に、パターン化された誘電体ハード・マスク層１０６が、半導体基板１０１の上側表面上に形成される。誘電体ハード・マスク１０６は、リソグラフィおよびエッチングによってパターン化されることが好ましい。例えば、まずフォトレジスト（図示せず）が、誘電体ハード・マスク層１０６の上側表面に付着され、それに続いてフォトレジストが所望の放射線パターンに露光され、露光されたフォトレジストが従来のレジスト現像機を利用して現像される。次いで、フォトレジストのパターンが、１つまたは複数の湿式または乾式エッチング・ステップを利用して誘電体マスク層１０６に転写される。次いで、エッチングが完了した後にパターン化されたフォトレジストが除去される。パターン化された誘電体ハード・マスク層１０６は、図６に示すように、誘電体ハード・マスク層１０６によって覆われている保護された表面領域１０９を取り囲む露出表面領域１０８を特に画定する。
【００３８】
次いで、コレクタ領域１０２内の露出した表面領域１０８を選択的に多孔質化して、多孔質表面領域１０８を形成する。本発明では、任意の適切な多孔質化技法を、露出した表面領域１０８の多孔質化に使用することができる。必須ではないが好ましくは、まず露出した表面領域１０８をｐ型ドーパント種によってドーピングしてドーピングされた表面領域１０８を形成し、次いで、それをＨＦ陽極酸化溶液（HF anodizing solution）によって化学的にまたは電気化学的にエッチングして多孔質表面領域１０８を形成する。あるいは、露出した表面領域１０８にレーザー光線を照射し、それと共にＨＦ陽極酸化溶液によって電気化学的にエッチングして多孔質表面領域１０８を形成する。
【００３９】
ＨＦベースの陽極酸化は、多孔質Ｓｉ、および、例えばＧｅおよびＧａＡｓなどのその他の多孔質半導体を形成する、広く知られ、一般に認められた技法である。具体的には、ＨＦベースの陽極酸化は、半導体基板１０１が浸漬され正バイアスがかけられるＨＦ含有陽極酸化槽内で実行される。この槽は、負バイアスがかけられる電極も含む。本発明では、半導体基板１０１の表面領域全体にわたって均一な密度で電流が流れるように設計されている限りは、多孔質表面部１０８を形成する際に、知られているその他の任意の陽極酸化装置を使用してもよい。
【００４０】
好ましくは、多孔質表面領域１０８の平均多孔性は４０％よりも大きく、より好ましくは約５０％〜約８０％である。正確な多孔性は、ドーパント濃度、陽極酸化溶液のＨＦ濃度、レーザー照射強度、電流密度等を変化させることによって、特定の用途要件に応じて容易に調整することができる。
【００４１】
多孔質化ステップの後で、パターン化された誘電体ハード・マスク層１０６を除去して保護された表面領域１０９を露出させる。保護された表面領域１０９は、図７に示すように、無孔で、多孔質表面領域１０８に囲まれている。必要に応じて、水素流の下において６００〜１１００℃の温度で多孔質表面領域１０８をアニールしてもよい。これにより、活性ベース層のより良好な成長を可能にする結晶シリコン「皮膜」が、多孔質シリコンの表面上に形成される。
【００４２】
次いで、図８に示すように、活性ベース層１１０が、無孔表面領域１０９および多孔質表面領域１０８双方を含むコレクタ領域１０２上に形成される。活性ベース層１１０は、任意の適切な（複数の）半導体材料を含んでもよいが、単結晶シリコンゲルマニウムを含むことが好ましい。より好ましくは、活性ベース層１１０は、最高Ｇｅ含有量が３０原子パーセント以下の傾斜したＧｅ含有量プロファイル（すなわち、ＳｉＧｅ活性ベース層１１０におけるＧｅ含有量の変化）を含む。活性ベース層１１０内のこのような傾斜したＧｅ含有量プロファイルは、バンド・ギャップがそれを越える電子流の方向に沿って減少することにより、ドリフト電界を生じさせる。活性ベース層１１０は、任意の適切な化学気相成長（ＣＶＤ）法によって形成することができ、好ましくは、低温エピタキシャル（ＬＴＥ）ＣＶＤプロセスが、活性ベース層１１０を形成するために使用される。ＬＴＥ  ＣＶＤプロセスは、当技術では周知であり、ＢＪＴデバイスの活性ベースを形成するために広く用いられているので、ＬＴＥ  ＣＶＤに関連する処理の詳細は、本発明を不明瞭にすることを回避するために、本明細書では述べないものとする。
【００４３】
図９は、それに続く、活性ベース層１１０上における第２のマスク層１１２の形成を示している。第２のマスク層１１２は、これから形成されるＢＪＴデバイスの活性領域をマスキング保護するように機能し、任意の適切なマスキング材料を含むことができる。好ましくは、第２のマスク層１１２は窒化シリコンを含む。
【００４４】
図１０は、第２のマスク層１１２を使用する、活性ベース層１１０およびコレクタ領域１０２の選択エッチングを示している。活性ベース層１１０の縁部およびデバイスの活性領域の向こうのコレクタ領域１０２は、選択的に除去されて切り欠き領域（notched region）１１３を形成し、切り欠き領域１１３は、第１のＳＴＩ領域１０４とコレクタ領域１０２との間に配置される。これにより、切り欠き領域１１３に隣接した多孔質表面部１０８の側壁が露出する。本発明では、選択エッチングは、任意の適切な乾式または湿式エッチング・プロセスによって実行することができ、好ましくは反応性イオン・エッチング（ＲＩＥ）プロセスが、切り欠き領域１１３をエッチングするために使用される。
【００４５】
その後、水酸化物ベースの湿式エッチング・プロセスが、切り欠き領域１１３で実行される。まず、多孔質表面部１０８が、前述の水酸化物ベースの湿式エッチング・プロセスによって除去され、その後、多孔質表面部１０８下のコレクタ領域１０２の一部が除去される。前述のように、水酸化物ベースの湿式エッチング・プロセスの異方性のために、実質的に三角形の断面を有する空洞１１３’が形成され、空洞１１３’は、図１１に示すように、９０°未満のアンダーカット角度ａで活性ベース層１１０の一部をアンダーカットする。
【００４６】
この特定の実施形態では、空洞１１３’の幅は多孔質表面部１０８の幅と相関し、空洞１１３’の深さは切り欠き領域１１３の深さおよび多孔質表面部１０８の厚さと相関していることに留意されたい。したがって、空洞１１３’の幅および深さは、任意の所望の大きさのアンダーカット角度ａを提供するように個別に調整することができる。好ましくは、このアンダーカット角度は約６０°以下である。
【００４７】
次いで、空洞１１３’は、絶縁材料によって少なくとも部分的に充填され、好ましくは完全に充填されて第２のＳＴＩ領域１１５を形成し、第２のＳＴＩ領域１１５は、第１のＳＴＩ領域１０４とコレクタ領域１０２との間に延在し、図１２に示すように、９０°未満のアンダーカット角度ａで活性ベース層１１０をアンダーカットする。第２のＳＴＩ領域１１５を形成するために使用される絶縁材料は、これらには限定されないが、酸化物、窒化物、酸窒化物を含む任意の適切な絶縁材料であってもよく、第１のＳＴＩ領域１０４に含まれる絶縁材料と同じ材料であっても、それとは異なる材料であってもよい。
【００４８】
その後、第２のマスク層１１２は、活性ベース層１１０から除去され、図１３に示すように、任意の化学的機械的研磨ステップを実行して、第１のＳＴＩ領域１０４、第２のＳＴＩ領域１１５、および活性ベース層１１０のそれぞれの上側表面を平坦化することができる。
【００４９】
次いで、従来のＢＪＴ処理ステップを使用することによって、図１３に示した構造上にＢＪＴデバイスの追加の構成要素を製作することができる。従来のＢＪＴ処理ステップについては、当技術において周知であり、したがって詳述しない。
【００５０】
図１４〜図１７は、図３に示した第２のＳＴＩ領域のような、本発明の代替実施形態による別の例示の第２のＳＴＩ領域を形成するための処理ステップを示している。
【００５１】
具体的には、図５〜図１０に示したものと同じ処理ステップを使用することにより、まず図１４に示す切り欠き領域１１３を形成して、多孔質表面部１０８の側壁を露出させる。次いで、多孔質表面部１０８は、酸化または窒化あるいはそれら両方によって処理される。このようにして、多孔質表面部１０８に含まれる半導体材料は、（酸化物、部分的な酸化物、窒化物、または酸窒化物などの）絶縁材料へと転化され、それにより、図１５に示すように、実質的に真直ぐなアンダーカット角度で活性ベース層１１０をアンダーカットする第２のＳＴＩ領域１１５’を形成する。
【００５２】
このようにして形成された第２のＳＴＩ領域１１５’は、多孔質表面部１０８に類似の長方形断面形状を有することに留意されたい。多孔質表面部１０８は、個別に画定可能な幅および深さを有するので、それに応じて第２のＳＴＩ領域１１５’の幅および深さを個別に調整して、所望のデバイス性能を達成することができる。
【００５３】
酸化または窒化あるいはそれら両方の後で、切り欠き領域１１３が少なく部分的に絶縁材料で充填され、それにより、図１６に示すように、第１のＳＴＩ領域１０４と第２のＳＴＩ領域１１５’が接続される。その後、第２のマスク層１１２は、活性ベース層１１０から除去され、図１７に示すように、任意の化学的機械的研磨ステップを実行して、第１のＳＴＩ領域１０４、第２のＳＴＩ領域１１５’、および活性ベース層１１０のそれぞれの上側表面を平坦化することができる。
【００５４】
次いで、従来のＢＪＴ処理ステップを使用することによって、図１７に示した構造上にＢＪＴデバイスの追加の構成要素を製作することができる。従来のＢＪＴ処理ステップについては、当技術において周知であり、したがって詳述しない。
【００５５】
図２〜図１７は、本発明の特定実施形態による、ＢＪＴデバイス用の例示の第２のＳＴＩ構造およびそれを製造するための例示の処理ステップを説明のために示しているが、特定の用途要件への適応のために、当業者が、本明細書で示される構造および処理ステップを前述の説明に従って容易に変更できることは明らかである。したがって、本発明は、先に示された特定の実施形態に限定されず、むしろその他の任意の修正、変更、用途、および実施形態への有用性にまでおよび、そのため、そのような他の修正、変更、用途、および実施形態はすべて、本発明の趣旨および範囲内にあるものと見なされることを認識されたい。
【図面の簡単な説明】
【００５６】
【図１】従来のＢＪＴデバイスを示す図である。
【図２】本発明の一実施形態による９０°未満のアンダーカット角度を有する第２のＳＴＩ領域を含むＢＪＴデバイスの部分図である。
【図３】本発明の一実施形態による約９０°のアンダーカット角度を有する第２のＳＴＩ領域を含むＢＪＴデバイスの部分図である。
【図４】水酸化物ベースの異方性エッチング・プロセスによって形成されるダイヤモンド形空洞の断面写真である。
【図５】本発明の一実施形態による、９０°未満のアンダーカット角度の実質的に三角形の断面を有する第２のＳＴＩ領域を形成するための処理ステップを示す図である。
【図６】本発明の一実施形態による、９０°未満のアンダーカット角度の実質的に三角形の断面を有する第２のＳＴＩ領域を形成するための処理ステップを示す図である。
【図７】本発明の一実施形態による、９０°未満のアンダーカット角度の実質的に三角形の断面を有する第２のＳＴＩ領域を形成するための処理ステップを示す図である。
【図８】本発明の一実施形態による、９０°未満のアンダーカット角度の実質的に三角形の断面を有する第２のＳＴＩ領域を形成するための処理ステップを示す図である。
【図９】本発明の一実施形態による、９０°未満のアンダーカット角度の実質的に三角形の断面を有する第２のＳＴＩ領域を形成するための処理ステップを示す図である。
【図１０】本発明の一実施形態による、９０°未満のアンダーカット角度の実質的に三角形の断面を有する第２のＳＴＩ領域を形成するための処理ステップを示す図である。
【図１１】本発明の一実施形態による、９０°未満のアンダーカット角度の実質的に三角形の断面を有する第２のＳＴＩ領域を形成するための処理ステップを示す図である。
【図１２】本発明の一実施形態による、９０°未満のアンダーカット角度の実質的に三角形の断面を有する第２のＳＴＩ領域を形成するための処理ステップを示す図である。
【図１３】本発明の一実施形態による、９０°未満のアンダーカット角度の実質的に三角形の断面を有する第２のＳＴＩ領域を形成するための処理ステップを示す図である。
【図１４】本発明の一実施形態による、約９０°のアンダーカット角度の実質的に長方形の断面を有する第２のＳＴＩ領域を形成するための処理ステップを示す図である。
【図１５】本発明の一実施形態による、約９０°のアンダーカット角度の実質的に長方形の断面を有する第２のＳＴＩ領域を形成するための処理ステップを示す図である。
【図１６】本発明の一実施形態による、約９０°のアンダーカット角度の実質的に長方形の断面を有する第２のＳＴＩ領域を形成するための処理ステップを示す図である。
【図１７】本発明の一実施形態による、約９０°のアンダーカット角度の実質的に長方形の断面を有する第２のＳＴＩ領域を形成するための処理ステップを示す図である。
【符号の説明】
【００５７】
１０  ＢＪＴ
１０’  ＢＪＴ
１１  半導体基板
１２  コレクタ領域
１４  第１のＳＴＩ領域
１５  第２のＳＴＩ領域
１５’  第２のＳＴＩ領域
１５Ａ  第１の表面
１５Ａ’  第１の表面
１５Ｂ  第２の表面
１５Ｂ’  第２の表面
２０  活性ベース領域
２４  外因性ベース領域
２６  絶縁体層
２８  側壁スペーサ
２９  側壁スペーサ
３０  Ｔ字形エミッタ
３０  脚部
４２  Ｓｉコレクタ領域
４４  第１のＳＴＩ領域
４５  空洞
５０  活性ベース領域
１０１  半導体基板
１０２  コレクタ領域
１０４  ＳＴＩ領域
１０６  誘電体ハード・マスク層
１０８  多孔質表面領域
１０９  表面領域
１１０  活性ベース層
１１２  第２のマスク層
１１３  切り欠き領域
１１３’  空洞
１１５  第２のＳＴＩ領域
１１５’  第２のＳＴＩ領域
【図１】
2007158333.tif 000003
【図２】
2007158333.tif 000004
【図３】
2007158333.tif 000005
【図４】
2007158333.tif 000006
【図５】
2007158333.tif 000007
【図６】
2007158333.tif 000008
【図７】
2007158333.tif 000009
【図８】
2007158333.tif 000010
【図９】
2007158333.tif 000011
【図１０】
2007158333.tif 000012
【図１１】
2007158333.tif 000013
【図１２】
2007158333.tif 000014
【図１３】
2007158333.tif 000015
【図１４】
2007158333.tif 000016
【図１５】
2007158333.tif 000017
【図１６】
2007158333.tif 000018
【図１７】
2007158333.tif 000019